Brevet FR2651782A1 — publié le 19910315

La présente invention a pour objet un procédé visant à réaliser le dépôt d'un revêtement protecteur inorganique et amorphe sur un substrat polymérique organique, en particulier en polycarbonate, ce revêtement étant constitué de composés à base de silicium sous forme d'oxyde, nitrure, carbure, ou alliages de ces composés, et obtenu par décomposition photosensibilisée en phase vapeur de ceux-ci. L'invention concerne également un réacteur pour la mise en oeuvre de ce procédé. On sait que les matériaux polymères organiques, en particulier tels que les polycarbonates, exigent pour certaines utilisations pratiques à grande échelle, que soit assurée une amélioration significative de leurs propriétés mécaniques superficielles. Notamment, on sait ainsi que dans l'industrie automobile, les polycarbonates sont avantageusement utilisés pour remplacer le verre, par exemple dans la fabrication des optiques de phares, ces matériaux étant moins lourds et surtout mieux adaptés à la réalisation de formes complexes, allongées ou arrondies, des accessoires automobiles. Or, ces polycarbonates présentent une résistance en surface relativement médiocre, pouvant rapidement conduire a des détériorations notables et apparentes, largement préjudiciables. Il s'avère donc indispensable d'assurer le dépôt sur le polycarbonate utilisé, d'un revêtement superficiel qui soit à la fois transparent et stable aux températures ambiantes, et également résistant à l'abrasion, aux chocs, à l'usure et aux autres agressions chimiques ou mécaniques dont il peut être l'objet, en particulier aux effets de l'humidité ou de la corrosion, aux actions des détergents etc... Des dépôts en couches minces sur de tels substrats en matériau polymérique et en particulier à base de polycarbonates du genre précité, sont spécialement adaptés avec des composés à base de silicium, notamment d'oxydes, nitrures, carbures, ou alliages de ces composés tels que les oxynitrures. En effet, ces revêtements présentent des propriétés optiques et mécaniques qui répondent bien aux exigences des applications envisagées, en y joignant une résistance mécanique appréciable. Toutefois, la difficulté réside essentiellement dans l'obtention, lors de l'application du dépôt formant le revêtement sur le substrat, d'une adhérence convenable avec ce dernier, ce dépôt devant en outre être stable en présence des chocs thermiques éventuellement importants pouvant survenir dans les conditions d'environnement ambiant, le revêtement devant en outre être continu et non poreux. En effet, en raison de la faible stabilité thermique du substrat polymérique organique, le dépôt du revêtement doit, en règle générale, être réalisé à basse température, inférieure à 150 C pour les polycarbonates, au-delà de laquelle la surface du substrat se dégrade par transition vitreuse du polymère le constituant. Dans ces conditions, les techniques classiques de dépôts minces sur un support, notamment par action d'un flux de gaz ionisé ou plasma d'un composé inorganique et amorphe approprié, qui exigent des températures largement supérieures à 200' C, sont inadaptées. Il en va de même des procédés également connus, qui consistent à réaliser le revêtement au moyen d'une résine liquide de type silicone, déposée par trempage du substrat dans un bain, puis à polymériser le dépôt in situ à chaud, indépendamment du fait que le revêtement ainsi obtenu n'a pas les propriétés mécaniques et optiques de celui formé à partir de composés de silicium. Dans la demande de brevet N' 87 05669 du 22 Avril 1987 au nom de la Société Demanderesse, on a déjà envisagé un procédé de protection d'un substrat polymérique au moyen d'un revêtement à base de composés notamment du type oxynitrures de silicium et plus généralement de composés de silicium et d'oxygène, et/ou d'azote et/ou d'hydrogène, qui consiste à exposer la surface du substrat aux précurseurs gazeux de ces éléments en présence d'un plasma d'un gaz auxiliaire mais à une température inférieure à celle de la transition vitreuse du substrat, ceci dans un réacteur o la pression est très faible (66,7 à 1333,2 Pascal) et dans lequel les gaz contenant les éléments concernés sont capables de les libérer au sein du plasma de telle sorte qu'ils se recombinent ensuite entre eux directement sur le substrat pour former le dépôt inorganique souhaité. Ainsi, on a plus spécialement préconisé dans cette demnde, pour constituer les précurseurs du silicium, l'emploi de monosilane ainsi que pour réguler les débits des différents flux gazeux nécessaires. La présente invention concerne un procédé différent qui, sans avoir notamment recours à un plasma, permet de manière simple, efficace et peu coûteuse, l'obtention d'un dépôt mince, parfaitement adhérent, tout en présentant les qualités mécaniques, optiques et de résistance aux agressions chimiques qui sont indispensables pour les usages envisagés. L'invention vise également à réaliser, pour le dépôt mince adhérent au substrat, des couches de compositions variables et de faible épaisseur qui évitent des contraintes préjudiciables à l'interface entre le dépôt et le substrat. A cet effet, le procédé considéré se caractérise en ce qu'il consiste à utiliser la décomposition photosensibilisée d'un milieu gazeux incluant les précurseurs des éléments constituant le dépôt du revêtement protecteur inorganique amorphe à réaliser, par excitation photonique d'une impureté préalablement introduite dans le milieu, propre à réaliser un transfert indirect d'énergie aux molécules de celui-ci, de manière à permettre la décomposition puis le dépôt de ces éléments sur le substrat. Selon le procédé de l'invention, la décomposition en phase gazeuse des composés incorporant les précurseurs des éléments entrant dans la composition du revêtement protecteur, notamment, pour ce qui concerne le silicium, des mélanges de silanes, polysilanes, halogenosilanes ou organosilanes, tels que méthylsilanes Sin(CH3)mH(2N+2-m) et de gaz apportant le second élément du dépôt, tel que 02, N02, N20, NH3, N2H4, SiH3NH2, des alcanes (CnH2n+2), des alkènes (CnH2n) ou de l'acétylène (C2H2), en vue de la formation de dépôts protecteurs de formulation SiOx, SiNy, SiCz ou leurs alliages Si(O,N,C), s'effectue en chargeant le milieu gazeux avec une impureté présentant une section efficace d'absorption de la lumière optimisée, réalisant le transfert d'énergie nécessaire à cette décomposition et autorisant la recombinaison subséquente des éléments du revêtement sur le substrat. e L'impureté mécanique introduite dans le milieu gazeux dépend du rayonnement photonique de la lampe. Ainsi, des impuretés métalliques telles que Hg, Cd... en combinaison avec des lampes à vapeur métallique du même élément pour bénéficier des raies spectrales d'absorption résonante peuvent être utilisées. De préférence mais de façon non exclusive, l'impureté est du mercure Hg. Par ailleurs, on charge avantageusement le milieu gazeux avec le mercure par passage dans une réserve de ce métal liquide, maintenu à une température comprise entre 40 et 60'C. La concentration des atomes de mercure dans le milieu étant très faible et comprise entre 10t et 1013 atomes par centimètre cube, cette concentration est suffisante pour réaliser le transfert d'énergie provenant de la décomposition du milieu gazeux, tout en limitant la contamination du revêtement par l'impureté à une valeur très réduite, inférieure à 10 ppm. Selon une autre caractéristique du procédé considéré, on introduit le milieu gazeux chargé de l'impureté, notamment de mercure, dans un réacteur, & une pression comprise entre 1,33 x il0 et 1,33 x 104 Pascal, de préférence entre 133,3 et 1333,2 Pascal, avec un débit compris entre 10 et 200 cc/sec, puis on soumet le mélange ainsi traité à un rayonnement photonique, notamment issu d'une lampe à vapeur de même élément que l'impureté introduite dans le milieu gazeux, traversant une fenêtre en quartz pour pénétrer dans le réacteur. Avantageusement, le substrat peut être préalablement chauffé à une température appropriée, de l'ordre de 120'C, en tout état de cause inférieure à la température de transition vitreuse du substrat. Dans une variante de réalisation, les molécules sont décomposées par le rayonnement, après absorption par le substrat, celui-ci étant de préférence refroidi et maintenu à une température négative déterminée, pouvant aller Jusqu'à - 70'C. Dans tous les cas cependant, la pression du mélange gazeux dans le réacteur, la géométrie de celui-ci, la distance entre la lampe et le substrat, sont optimisées pour chaque type de mélange, en adoptant à chaque fois des paramètres réactionnels exactement déterminés. Dans les conditions opératoires ainsi déterminées, les molécules des précurseurs du dépôt du revêtement protecteur (SiH4, 02, NH2, CH4...) sont alors décomposées par transfert d'énergie non radiatif des atomes photoexcités de l'impureté métallique introduite dans le milieu gazeux, en libérant les molécules de Si, 0, N ou H, qui se recombinent ensuite sur le substrat, en formant le revêtement souhaité. Les caractéristiques de dureté, de transparence et de résistance & l'abrasion et aux chocs du dépôt obtenu sont particulièrement améliorées vis-à- vis des revêtements classiques, généralement peu adhérents et qui présentent une instabilité thermique particulièrement sensible, en raison notamment des différences des coefficients de dilatation linéaires entre le revêtement et le substrat. En particulier, la dureté du revêtement obtenu est très notablement supérieure à celle du substrat; ainsi pour un polycarbonate de dureté Knoop égale à 32, celle du revêtement est comparable à celle du verre, en étant comprise entre 430 et 820. Le dépôt présente de plus des propriétés appréciables en ce qui concerne sa mouillabilité à l'eau et son pouvoir antistatique et comporte enfin des propriétés optiques avantageuses,en particulier une faculté de transmission élevée et une faible diffusion de la lumière. Selon une autre caractéristique du procédé considéré, on peut encore améliorer les propriétés d'adhésion du revêtement avec un dépôt progressivement ou graduellement enrichi en azote, en nitrure ou en carbone. Pour réaliser en outre une meilleure adhérence avec le substrat, l'expérience montre que l'on a intérêt à éviter les contraintes se produisant à l'interface entre le substrat et le dépôt protecteur réalisé sur celui-ci. Dans ce but et conformément à une autre caractéristique de l'invention, on peut procéder à la réalisation du revêtement avec un gradient de concentration variable selon une direction perpendiculaire à la surface du substrat de telle sorte que l'enrichissement en oxygène, en azote ou en carbone soit plus élevé vers l'extérieur qu'à l'interface avec le substrat. Selon encore une autre caractéristique de l'invention, on peut augmenter la vitesse de dépôt du revêtement, en portant le substrat à une température inférieure à 0' C et pouvant atteindre - 70 C, le nombre d'atomes adsorbés par la surface du substrat étant sensiblement augmenté, typiquement de deux ordres de grandeur, la vitesse de dépôt étant elle-même accrue dans la même proportion. Quel que soit le mode de mise en oeuvre du procédé, la variation 15. d'épaisseur du revêtement est faible, inférieure à 10 %, cette épaisseur étant en moyenne égale ou légèrement supérieure à un micron. Si la surface du substrat est notable, en particulier supérieure à 25 cm2, on peut utilement mettre en jeu plusieurs la=pes à vapeur de mercure voisines, disposées côte à côte; en variante, on peut aussi prévoir de faire défiler le substrat sous une lampe unique, à intensité du rayonnement constante. Dans un mode de mise en oeuvre préféré du procédé selon l'invention, le substrat est du type polycarbonate, polymethylmethacrylate, polystyrène, polystyrène cristal ou acrylonitrile. Toutefois et de façon préférée, le substrat est en polycarbonate du type poly-(oxycarbonyloxy-1,4-phénylène isopropylidène- 1,4-phénylène) ou est constitué par un copolymère à base de bisphénol A. Les substrats transparents ainsi revêtus peuvent être utilisés, pour constituer des glaces de phares, des visières de casque de moto, des carénages, des vitres fixes de véhicules et hublots d'avion, des optiques d'éclairage urbain et domestique, des vitrages de sécurité, des écrans et protections pour appareils et tableaux indicateurs, des serres, vérandas et toitures en matière plastique, des disques ordinaires ou compacts et des verres de montres ou de lunettes, à titre d'exemples non limitatifs. L'invention peut cependant s'appliquer également à la protection de matériaux non transparents, dans de multiples applications industrielles ou grand public. L'invention concerne également un réacteur nécessaire à la mise en oeuvre du procédé, caractérisé en ce qu'il comporte une enceinte close, propre à contenir le substrat, munie d'un conduit d'admission du milieu gazeux incluant les précurseurs des éléments constituant le revêtement et un conduit d'évacuation pourvu d'une pompe pour l'aspiration des résidus de la décomposition, un barboteur prévu sur le conduit d'admission, contenant un bain formé par l'impureté à introduire dans le milieu gazeux, ce barboteur étant associé à des vannes de régulation du débit de ce milieu gazeux, et au moins une paroi transparente au rayonnement issu d'une source de photons, délivrant un flux d'éclairement de longueur d'onde déterminée, en direction du substrat. De préférence, la source de photons est une lampe à vapeur de mercure ou de deutérium, la paroi transparente étant réalisée en quartz. En outre et selon une autre caractéristique du réacteur considéré, la lampe est logée à l'extérieur de l'enceinte dans une cavité parcourue par un fluide de refroidissement, notamment de l'air. Dans un mode de réalisation préféré, le substrat repose sur un support monté à l'intérieur de l'enceinte et associé à une résistance chauffante ou à un cryostat réglables, aptes à modifier à la demande la température du substrat. Selon encore une autre caractéristique du réacteur considéré, l'enceinte comporte des ouvertures pour le passage du rayonnement issu d'un appareil de mesure directe de l'épaisseur du revêtement déposé sur le substrat, notamment du genre appareil de réflectometrie ou ellipsométrie. Par ailleurs le réacteur comporte des prises de prélèvement du milieu gazeux pour analyse des composants de celui-ci, en particulier par spectrometrie de masse en phase gazeuse. En outre et conformément à une autre disposition avantageuse, l'enceinte comporte un ensemble de pompage secondaire indépendant pour soutirer l'air au moment de la fermeture du réacteur et assurer un dégazage des parois de celui-ci et du substrat. D'autres caractéristiques d'un réacteur pour la mise en oeuvre du procédé de l'invention, apparaîtront encore à travers la description qui suit d'un exemple de réalisation, donné & titre indicatif et non limitatif, en référence à la figure unique du dessin annexé qui représente, en coupe longitudinale, un schéma de principe d'un tel réacteur. Sur ce schéma le réacteur considéré est désigné dans son ensemble sous la référence 1. Il se compose principalement d'une enceinte close 2 comportant une paroi de fond 3 et une paroi supérieure ou plafond 4, dans une ouverture de laquelle est montée une fenêtre transparente 5, de préférence en quartz. L'enceinte 2 comporte dans ces parois latérales respectivement 6 et 7, des 7 2651782 conduits 8 et 9, communiquant avec l'intérieur de l'enceinte et réservés, pour le conduit 8 à l'admission dans celle-ci du milieu gazeux contenant les précurseurs du revêtement à réaliser et pour le conduit 9, à l'évacuation des résidus obtenus après décomposition de ce milieu. Le conduit d'admission 8 comporte à l'entrée dans l'enceinte un dispositif de mesure 10 de la composition du milieu gazeux, celui-ci étant délivré à partir d'une source extérieure non représentée, par une canalisation 11 sur laquelle est connectée une dérivation 12 de telle sorte qu'une fraction au moins du débit de ce milieu gazeux traverse un barboteur 13, contenant un milieu liquide et en particulier constitué d'une impureté à introduire dans ce milieu. Le barboteur 13 contient ainsi un volume donné 14 d'un métal liquide, notamment du mercure, la température à l'intérieur du bain étant de préférence maintenue comprise entre 40 et 60 C. La fraction ainsi chargée avec l'impureté est renvoyée par une canalisation de retour 15 vers la canalisation 11 et, de là, vers le conduit d'admission 8. Des vannes, respectivement 16, 17 et 18, sont montées sur les canalisations 11, 12 et 15 pour ajuster les débits relatifs du milieu gazeux et de la fraction de celui-ci traversant le barboteur 13. A l'opposé, le conduit d'évacuation 9 comporte une pompe d'aspiration 19, créant la dépression nécessaire à la circulation du milieu gazeux à l'intérieur de l'enceinte. Avantageusement, la pression à l'intérieur du réacteur est maintenue comprise entre 13,3 et 1333,2 Pascal, le débit du milieu gazeux étant luimême limité entre 10 et 200 cc/sec, selon la nature des composants de ce milieu gazeux et par suite des éléments constituant le revêtement à déposer. L'enceinte 2 comporte par ailleurs, montée au dessus de la fenêtre de quartz 5, à l'intérieur d'une cavité 20, une lampe 21 à vapeur de mercure, apte à fournir dans l'enceinte à travers la fenêtre un rayonnement lumineux d'énergie déterminée, avec une longueur d'onde également exactement définie, soit compris entre 185 et 254 nm pour le mercure. La lampe 21 est réunie par des connections électriques 23 et 24 à une source de tension appropriée permettant de créer dans la lampe la décharge lumineuse nécessaire à la production du rayonnement souhaité. En outre, la cavité 20 est réunie par des conduits 25 et 26 à un dispositif non représenté, permettant de faire circuler en permanence un débit d'un fluide de refroidissment, notamment de l'air, autour de la lampe. A l'intérieur de l'enceinte 2 est disposé un élément d'appui 2? pour une platine de support 28, sur laquelle repose le substrat 29 sur lequel doit être 8 2651782 réalisé le revêtement souhaité, ce substrat étant de préférence réalisé en un matériau polymérique organique et plus particulièrement encore, en polycarbonate. Sous la platine 28 est avantageusement montée une résistance chauffante ou un cryostat réglables, généralement désigné sous la référence 30, permettant d'ajuster la température du substrat préalablement au dépôt sur celui- ci du revêtement. La température maximale est au plus égale à 120 C afin de ne pas dépasser le seuil de transition vitreuse du substrat; la température minimale dépend pour sa part de la vitesse de dépôt adaptée et ne doit pas être inférieure à la température du point d'ébullition des différents gaz utilisés. Le substrat est entouré par une cloison 31 formant écran, pour limiter les turbulences à l'admission et à l'évacuation du milieu gazeux pénétrant et sortant de l'enceinte par les conduits 8 et 9, l'écran 31 comportant des ouvertures 32 et 33, à la fois pour le passage du milieu gazeux au droit du substrat sous la fenêtre 5, mais également pour permettre d'effectuer en continu la mesure de l'épaisseur du dépôt réalisé sur le substrat, par exemple au moyen du rayonnement incident 34, issu d'un appareil de mesure 35 du genre réflectométre ou ellipsomètre, réuni à l'enceinte 2 par une manchette de liaison 37, le rayonnement réfléchi 36 étant renvoyé par une seconde manchette 38 vers un détecteur (non représenté>. Une prise 39 permet un prélèvement éventuel dans le milieu gazeux, pour analyse par exemple au moyen d'un spectrographe de masse. La mise en oeuvre du procédé selon l'invention s'effectue à l'intérieur de l'enceinte du réacteur brièvement décrit ci-dessus, selon le processus déjà indiqué, en réalisant la décomposition en phase gazeuse à basse température du milieu gazeux dans lequel a préalablement été incoporée une impureté, ici du mercure, par apport d'énergie photonique en provenance de la lampe d'éclairement associée à l'enceinte. Cette décomposition des molécules gazeuses, résultant de l'excitation des atomes de l'impureté ainsi introduite qui présente une section efficace d'absorption optimisée du rayonnement délivré, permet aux précurseurs du dépôt, en particulier au silicium, à l'oxygène, au carbone ou à l'azote de se recombiner sur la surface du substrat, en formant alors directement sur celui-ci le dépôt recherché. Divers exemples de mise en oeuvre sont donnés dans le tableau ci-après, à titre également non limitatifs. Le processus expérimental est dans tous les cas identique, et correspond aux opérations suivantes: - l'échantillon est placé sur le porte substrat; 9 2651782 - l'enceinte du réacteur est fermée et l'air qu'elle contient est soutiré pour atteindre un vide secondaire, avec une pression résiduelle de 1,3 x 10-4 à 1,3 x 10-s Pascal; - le chauffage ou le refroidissement du porte substrat est amorcé jusqu'à atteindre la température d'équilibre souhaitée; - le réservoir d'impuretés métalliques, en l'espèce du Hg, est porté à une température comprise entre 40 et 60 C; - le système de pompage secondaire est isolé après introduction des gaz réactifs dans l'enceinte du réacteur, pour éviter une remontée d'huile du système de pompage; - les débits et la pression totale des gaz sont stabilisés aux valeurs désirées, le réglage de la pression s'effectuant au moyen d'une vanne de laminage ou d'un diaphragme située entre la pompe et l'enceinte; - la lampe à vapeur de mercure est mise sous tension et allumée jusqu'à stabilisation de sa température de travail et du flux lumineux qu'elle délivre. Pendant cette phase préliminaire, un écran amovible isole la lampe du hublot de quartz du réacteur; - la formation du dépôt commence une fois l'écran retiré, lorsque le milieu gazeux est soumis à l'irradiation de la lampe; - la croissance du dépôt est interrompue en éteignant la lampe et en stoppant le débit des gaz. Dans tous les cas indiqués ci-après, on utilise une lampe à vapeur de mercure basse pression, délivrant un rayonnement entre 10 et 20 mw/cm2 à 254 nm. Gas Ratio Vitesse Dépôt formé utilisés des gaz de dépôt Exemple 1 Silx Si2H6:ITH3 1:50:50 4nm/mn N2 Exemple 2 SiO02 SiH4:N20 1:50-200 20nm/mn Exemple 3 Silx SiH4:NH3 2:1-150 17nm/mn Exemple 4 SiCx SiH4:C2H2 50:50 6nm/mn ou Si2H6 Exemple 5 SiCx Si(CH3)2H2 100 2nm/mn 15. Bien entendu et comme il résulte déj& de ce qui précède, il va de soi que l'invention ne se limite pas à ces exemples mais en embrasse au contraire toutes les variantes entrant dans le cadre des revendications ci-annexées. RE1iJMICATIONS 1 - Procédé pour la réalisation d'un dépôt d'un revêtement protecteur inorganique et amorphe sur un substrat polymérique organique, ce revêtement étant constitué de composés sous forme d'oxyde, nitrure, carbure, ou alliages de ces composés, par décomposition photosensibilisée en phase gazeuse, caractérisé en ce qu'il consiste & utiliser la décomposition photosensibilisée d'un milieu gazeux incluant les précurseurs des éléments constituant le dépôt du revêtement protecteur inorganique amorphe à réaliser par excitation photonique d'une impureté préalablement introduite dans le milieu, propre & réaliser un transfert indirect d'énergie aux molécules de celui-ci, de manière à permettre la décomposition puis le dépôt de ces éléments sur le substrat. 2 - Procédé selon la revendication 1 caractérisé en ce que le milieu gazeux est constitué à partir d'un mélange de silanes, polysilanes, halogénosilanes, ou organosilanes tels que les méthylsilanes Si(CH3)mH(2n+ 2-m) et de gaz tels que 02, N02, N20, NH3, N2H4, SiH3NH2, des alcanes (CnH2n+2), des alkènes (CnH2n) ou de l'acétylène (C2H2), en vue de la formation du dépôt protecteur de formulation SiOx, SiNy, SiCz ou de leurs alliages Si(O,N,C). 3 - Procédé selon l'une des revendications i ou 2, caractérisé en ce que l'impureté introduite dans le milieu gazeux est du mercure Hg. 4 - Procédé selon la revendication 3, caractérisé en ce que on fait barboter le milieu gazeux dans un bain de métal liquide, notamment maintenu à une température comprise entre 40 et 60'C. - Procédé selon l'une quelconque des revendications 1 à 4, caractérisé en ce que l'on introduit le milieu gazeux chargé de l'impureté dans un réacteur à une pression comprise entre 1,33 x 10' et 1,33 x 101 Pascal, de préférence entre 133,3 et 1333,2 Pascal, avec un débit compris entre 10 et 200 cc/sec, puis on soumet le mélange à un rayonnement photonique issu d'au moins une lampe d'éclairement. 6 - Procédé selon la revendication 5 caractérisé en ce que on utilise une lampe d'éclairement à vapeur de mercure. 7 - Procédé selon l'une quelconque des revendications 1 à 6, caractérisé en ce que le substrat est préalablement chauffé à une température de l'ordre de ' au plus. 8 - Procédé selon l'une quelconque des revendications 1 à 6, caractérisé en ce que le substrat est préalablement refroidi à une température restant supérieure à celle du point d'ébullition des gaz du milieu, les molécules du milieu gazeux étant décomposées par le rayonnement après absorption par le substrat. 9 - Procédé selon l'une quelconque des revendications 1 à 8, caractérisé en ce que on améliore les propriétés d'adhésion du dépôt sur le substrat en enrichissant le milieu gazeux en azote ou en carbone, ou encore en réalisant dans le revêtement un gradient de concentration variable selon une direction perpendiculaire à la surface du substrat de telle sorte que l'enrichissement en molécules d'oxygène ou d'azote soit plus élevé vers l'extérieur qu'à l'interface avec le substrat. - Réacteur pour la mise en oeuvre du procédé selon l'une quelconque des revendications 1 à 9, caractérisé en ce qu'il comporte une enceinte close (2), propre à contenir le substrat (29), munie d'un conduit d'admission (8) du milieu gazeux incluant les précurseurs des éléments constituant le revêtement et un conduit d'évacuation (9) pourvu d'une pompe (19) pour l'aspiration des résidus de la décomposition, un barboteur (13) prévu sur le conduit d'admission, contenant un bain (14) formé par l'impureté à introduire dans le milieu gazeux et associé à des vannes (16, 17, 18) de régulation du débit de ce milieu gazeux, et au moins une paroi transparente (5) au rayonnement issu d'une source de photons (21), délivrant un flux d'éclairement de longueur d'onde déterminée en direction du substrat. 11 - Réacteur selon la revendication 10, caractérisé en ce que la source de photons (21) est une lampe à vapeur de mercure ou de deutérium, la paroi transparente (5) étant réalisée en quartz. 12 - Réacteur selon la revendication 11, caractérisé en ce que la lampe (21) est logée à l'extérieur de l'enceinte (2) dans une cavité (23) parcourue par un fluide de refroidissement, notamment de l'air. 13 - Réacteur selon l'une quelconque des revendications 10 à 12, caractérisé en ce que le substrat (29) repose sur un support (28) monté à l'intérieur de l'enceinte (2) et associé à une résistance chauffante réglable (30), apte à modifier la température du substrat. 14 - Réacteur selon l'une quelconque des revendications 10 à 13, caractérisé en ce que l'enceinte (2) comporte des ouvertures (32, 33) pour le passage du rayonnement issu d'un appareil de mesure directe de l'épaisseur du revêtement déposé sur le substrat (29), notamment du genre appareil de réflectometrie ou ellipsométrie (35). - Réacteur selon l'une quelconque des revendications 10 à 14, caractérisé en ce que l'enceinte (2) comporte des prises de prélèvement (39) du milieu gazeux pour analyse des composants de celui-ci, en particulier par spectrometrie de masse en phase gazeuse. 16 - Réacteur selon la revendication 10, caractérisé en ce que l'enceinte comporte un ensemble de pompage secondaire indépendant, pour soutirer l'air lors de la fermeture du réacteur en assurant un dégazage des parois de celui-ci et du substrat.